【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
パラ−フェニレンジアミン、５（６）−アミノ−２−（ｐ−アミノフェニル）ベンゾイミダゾール、およびテレフタロイルジクロリドの共重合から得られるコポリマーを含んでなる糸条であって、５（６）−アミノ−２−（ｐ−アミノフェニル）ベンゾイミダゾールのモル数とパラ−フェニレンジアミンのモル数との比が、３０／７０〜８５／１５であり、
前記糸条が、０．１％より多い硫黄含量を有し、
前記糸条の加水分解での強度残率が６０％より大きい糸条。
【請求項２】
パラ−フェニレンジアミン、５（６）−アミノ−２−（ｐ−アミノフェニル）ベンゾイミダゾール、およびテレフタロイルジクロリドの共重合から得られる糸条を調製する方法であって、５（６）−アミノ−２−（ｐ−アミノフェニル）ベンゾイミダゾールのモル数とパラ−フェニレンジアミンのモル数との比が、３０／７０〜８５／１５であり、前記糸条が、０．１％より多い硫黄含量を有し、前記方法が、
ａ）前記糸条を無機酸溶媒から紡糸および収集することにより、前記糸条を形成する工程と、
ｂ）前記糸条を塩基性水溶液で少なくとも５秒間、洗浄する工程とを備え、
前記糸条の前記加水分解での強度残率が、６０％より大きい方法。
【請求項３】
パラ−フェニレンジアミン、５（６）−アミノ−２−（ｐ−アミノフェニル）ベンゾイミダゾール、およびテレフタロイルジクロリドの共重合から得られるコポリマーを含んでなるフィラメントから、０．１％より多い硫黄含量を有する糸条を作製する方法であって、
ａ）酸負荷の糸条を紡糸および収集する工程と、
ｂ）別々の工程において、前記酸負荷の糸条を塩基性溶媒で最初に洗浄して、中和された糸条を形成し、その後前記糸条を熱処理する工程とを備え、
前記糸条の前記加水分解での強度残率が、６０％より大きい方法。
【手続補正２】
【補正対象書類名】明細書
【補正対象項目名】００７１
【補正方法】変更
【補正の内容】
【００７１】
実施例５
連続プロセスにおいて、上記のように糸条を作製するが、しかしながら、各糸条は、２７０本のフィラメントを有し、各フィラメントは、３デニールの線密度を有する。１０台の逐次洗浄モジュールにおいて、凝固した糸条を連続的に洗浄し、各々は、２０巻き／モジュールで螺旋状に前進するラップを有する２つのロールのセットを有する。モジュール８を除いて全てのモジュールは、約６０℃での水で糸条を洗浄する。モジュール８は、２．０重量パーセントのＮａＯＨ水溶液で糸条を洗浄する。各洗浄モジュールにおける滞留時間は、約３５秒であり、総洗浄時間は、約３５０秒である。次に、過剰の液体をピン脱水機（ｐｉｎ  ｄｅｗａｔｅｒｅｒ）を用いて糸条から除去し、炉内の乾燥ロールにおいて１６０℃で、糸条を乾燥させる。次に、第一炉において３００℃、４．５ｃＮ／ｄｔｅｘ、その後第二炉において４５０℃、０．１５ｃＮ／ｄｔｅｘで、窒素下で糸条を熱処理する。有効なポリマーカチオンと硫黄含量とのモル比は、約１であり、予想される加水分解での強度残率は、約７０％である。
次に、本発明の態様を示す。
1.  パラ−フェニレンジアミン、５（６）−アミノ−２−（ｐ−アミノフェニル）ベンゾイミダゾール、およびテレフタロイルジクロリドの共重合から得られるコポリマーを含んでなる糸条であって、５（６）−アミノ−２−（ｐ−アミノフェニル）ベンゾイミダゾールのモル数とパラ−フェニレンジアミンのモル数との比が、３０／７０〜８５／１５であり、
前記糸条が、０．１％より多い硫黄含量を有し、
前記糸条の加水分解での強度残率が６０％より大きい糸条。
2.  ５（６）−アミノ−２−（ｐ−アミノフェニル）ベンゾイミダゾールのモル数とパラ−フェニレンジアミンのモル数との前記比が、４５／５５〜８５／１５である上記１に記載の糸条。
3.  フィラメントの前記加水分解での強度残率が、７０％より大きい上記１または２に記載の糸条。
4.  前記フィラメントの前記加水分解での強度残率が、８０％より大きい上記３に記載の糸条。
5.  イミダゾール窒素の少なくとも２０％が、遊離塩基の状態である上記１または２に記載の糸条。
6.  パラ−フェニレンジアミン、５（６）−アミノ−２−（ｐ−アミノフェニル）ベンゾイミダゾール、およびテレフタロイルジクロリドの共重合から得られる糸条を調製する方法であって、５（６）−アミノ−２−（ｐ−アミノフェニル）ベンゾイミダゾールのモル数とパラ−フェニレンジアミンのモル数との比が、３０／７０〜８５／１５であり、前記糸条が、０．１％より多い硫黄含量を有し、前記方法が、
ａ）前記糸条を無機酸溶媒から紡糸および収集することにより、前記糸条を形成する工程と、
ｂ）前記糸条を塩基性水溶液で少なくとも５秒間、洗浄する工程とを備え、
前記糸条の前記加水分解での強度残率が、６０％より大きい方法。
7.  ５（６）−アミノ−２−（ｐ−アミノフェニル）ベンゾイミダゾールのモル数とパラ−フェニレンジアミンのモル数との前記比が、４５／５５〜８５／１５である上記６に記載の方法。
8.  前記糸条の前記加水分解での強度残率が、７０％より大きい上記６または７に記載の方法。
9.  前記糸条の前記加水分解での強度残率が、８０％より大きい上記８に記載の方法。
10.  （ａ）パラ−フェニレンジアミン、および５（６）−アミノ−２−（ｐ−アミノフェニル）ベンゾイミダゾールと（ｂ）テレフタロイルジクロリドとのモル比が、０．９〜１．１である上記６〜９のいずれか一項に記載の方法。
11.  追加的に
ｃ）前記糸条を少なくとも３８０℃の温度まで加熱する工程を備える上記６〜１０のいずれか一項に記載の方法。
12.  前記イミダゾール環の少なくとも２０％が、遊離塩基の状態である上記６〜１１のいずれか一項に記載の方法。
13.  前記糸条を前記塩基性水溶液に接触させる前および後に、前記糸条を水で洗浄することをさらに備える上記６〜１２のいずれか一項に記載の方法。
14.  前記塩基性水溶液が、水酸化ナトリウムを含んでなる上記６〜１３のいずれか一項に記載の方法。
15.  前記塩基性水溶液が、水１リットル当り０．０１〜１．２５モルの塩基の濃度を有する上記６〜１４のいずれか一項に記載の方法。
16.  パラ−フェニレンジアミン、５（６）−アミノ−２−（ｐ−アミノフェニル）ベンゾイミダゾール、およびテレフタロイルジクロリドの共重合から得られるコポリマーを含んでなるフィラメントから、０．１％より多い硫黄含量を有する糸条を作製する方法であって、
ａ）酸負荷の糸条を紡糸および収集する工程と、
ｂ）別々の工程において、前記酸負荷の糸条を塩基性溶媒で最初に洗浄して、中和された糸条を形成し、その後前記糸条を熱処理する工程とを備え、
前記糸条の前記加水分解での強度残率が、６０％より大きい方法。
17.  工程ｂ）における前記糸条が、前記塩基性水溶液と水で、５秒より長い総時間で、洗浄される上記１６に記載の方法。
18.  前記塩基性水溶液が、水酸化ナトリウムを含んでなる上記１６または１７に記載の方法。
19.  追加的に
ｃ）前記糸条を少なくとも３８０℃の温度まで加熱する工程を備える上記１６〜１８のいずれか一項に記載の方法。
20.  工程ｂ）における前記糸条が、水酸化ナトリウム溶液での洗浄に先だって、水性媒体で最初に洗浄される上記１６〜１９のいずれか一項に記載の方法。
21.  前記洗浄および熱処理が、連続プロセスである上記１６〜２０のいずれか一項に記載の方法。